(57)【要約】  樹脂バインダーと、無機窒化物粒子と、を含有し、上記無機窒化物粒子の含有量が、放熱シート前駆体の全質量に対して、５０質量％〜８０質量％であり、空隙率が、３０％〜４５％であり、Ｘ線回折法によって測定される、上記無機窒化物粒子の（１００）面の回折ピークの強度に対する上記無機窒化物粒子の（００２）面の回折ピークの強度の比が、１８以下である放熱シート前駆体、及び上記放熱シート前駆体を加圧する工程を有する放熱シートの製造方法を提供する。【特許請求の範囲】
【請求項１】
樹脂バインダーと、無機窒化物粒子と、を含有し、
前記無機窒化物粒子の含有量が、放熱シート前駆体の全質量に対して、５０質量％〜８０質量％であり、
空隙率が、３０％〜４５％であり、
Ｘ線回折法によって測定される、前記無機窒化物粒子の（１００）面の回折ピークの強度に対する前記無機窒化物粒子の（００２）面の回折ピークの強度の比が、１８以下である
放熱シート前駆体。
【請求項２】
前記無機窒化物粒子の平均アスペクト比が、５以上である請求項１に記載の放熱シート前駆体。
【請求項３】
前記無機窒化物粒子の平均粒子径が、１０μｍ以上である請求項１又は請求項２に記載の放熱シート前駆体。
【請求項４】
加圧前の厚さＴ１及び加圧後の厚さＴ２が、０．５５≦Ｔ２／Ｔ１≦０．７０の関係を満たす請求項１〜請求項３のいずれか１項に記載の放熱シート前駆体。
【請求項５】
加圧前の密度Ｄ１及び加圧後の密度Ｄ２が、１．４０≦Ｄ２／Ｄ１≦１．９０の関係を満たす請求項１〜請求項４のいずれか１項に記載の放熱シート前駆体。
【請求項６】
前記無機窒化物粒子が、窒化ホウ素粒子である請求項１〜請求項５のいずれか１項に記載の放熱シート前駆体。
【請求項７】
前記樹脂バインダーが、エポキシ樹脂である請求項１〜請求項６のいずれか１項に記載の放熱シート前駆体。
【請求項８】
前記樹脂バインダーの含有量が、放熱シート前駆体の全質量に対して、２０質量％〜５０質量％である請求項１〜請求項７のいずれか１項に記載の放熱シート前駆体。
【請求項９】
請求項１〜請求項８のいずれか１項に記載の放熱シート前駆体を加圧する工程を有する放熱シートの製造方法。
【発明の詳細な説明】
【技術分野】
【０００１】
本開示は、放熱シート前駆体、及び放熱シートの製造方法に関する。
【背景技術】
【０００２】
電子機器の高性能化に伴い、電子機器を構成する種々の部品において発生した熱を効率的に放熱する必要がある。例えば、パワーデバイス、ＣＰＵ（Ｃｅｎｔｒａｌ  Ｐｒｏｃｅｓｓｉｎｇ  Ｕｎｉｔ）、又は発光ダイオード（ＬＥＤ：Ｌｉｇｈｔ  Ｅｍｉｔｔｉｎｇ  Ｄｉｏｄｅ）バックライトにおいては、１５０℃以上の熱を発するものがある。上記のような発熱体から発生した熱が電子機器の内部に蓄積すると、電子機器の誤作動等の不具合を引き起こす場合がある。このため、発熱体から発せられる熱を放熱するために種々の技術が検討されている。【０００３】
国際公開第２０１４／１９９６５０号には、特定の熱硬化性樹脂組成物を離型性基材に塗布して乾燥させる工程と、塗布乾燥物を０．５ＭＰａ以上５０ＭＰａ以下のプレス圧で加圧しながら硬化させる工程とを含むことを特徴とする熱伝導性シートの製造方法が開示されている。【０００４】
特開２０１５−３５５８０号公報には、硬化性樹脂組成物と、熱伝導性繊維と、熱伝導性粒子とを含有し、４０％以上の圧縮率を有する熱伝導性シートが開示されている。【０００５】
特開２０１３−１７７５６３号公報には、板状の窒化ホウ素粒子、及び、ゴム成分を含有する熱伝導性組成物から形成される熱伝導性シートであって、上記熱伝導性シートにおける上記窒化ホウ素粒子の含有割合が、３５体積％以上であり、上記熱伝導性シートの厚み方向に対する直交方向の熱伝導率が、４Ｗ／ｍ・Ｋ以上であることを特徴とする、熱伝導性シートが開示されている。【０００６】
特開２０１６−１２７０４６公報には、特定の造粒粉と熱硬化性樹脂とを含む放熱用樹脂組成物、及び上記放熱用樹脂組成物からなる放熱シートが開示されている。【０００７】
国際公開第２０１８／１８１６０６号には、絶縁材Ａを含む第一の表面層と、絶縁材Ａを含む第二の表面層と、上記第一の表面層と上記第二の表面層との間に配される、絶縁材Ｂを含む中間層とを含み、上記絶縁材Ａが、六方晶窒化ホウ素一次粒子の配向度が０．６〜１．４である第一の窒化ホウ素焼結体と、上記第一の窒化ホウ素焼結体に含浸する第一の熱硬化性樹脂組成物とを含むものであり、上記絶縁材Ｂが、六方晶窒化ホウ素一次粒子の配向度が０．０１〜０．０５である第二の窒化ホウ素焼結体と、上記第二の窒化ホウ素焼結体に含浸する第二の熱硬化性樹脂組成物とを含むことを特徴とする、伝熱部材が開示されている。
【発明の概要】
【発明が解決しようとする課題】
【０００８】
従来の放熱シートにおいては、熱伝導性が低い空隙（ボイド）が形成されることがある。放熱シートに含まれる空隙の割合が増加すると、放熱シートの熱伝導性の低下を招く可能性がある。例えば、国際公開第２０１４／１９９６５０号に記載された熱伝導性シートの製造方法においては、塗布乾燥物を特定のプレス圧で加圧しながら硬化させている。しかしながら、上記方法によっても空隙を十分に減らすことは困難であると考えられる。さらに、空隙が発生する割合は、熱伝導性材料として無機窒化物粒子を含有する放熱シートにおいて高い傾向にある。【０００９】
本開示は、上記の事情に鑑みてなされたものである。
本開示の一態様は、空隙が少なく、優れた熱伝導性を有する放熱シートを形成できる放熱シート前駆体を提供することを目的とする。
本開示の他の一態様は、空隙が少なく、優れた熱伝導性を有する放熱シートを形成できる放熱シートの製造方法を提供することを目的とする。
【課題を解決するための手段】
【００１０】
上記課題を解決するための手段には、以下の態様が含まれる。
＜１＞  樹脂バインダーと、無機窒化物粒子と、を含有し、上記無機窒化物粒子の含有量が、放熱シート前駆体の全質量に対して、５０質量％〜８０質量％であり、空隙率が、３０％〜４５％であり、Ｘ線回折法によって測定される、上記無機窒化物粒子の（１００）面の回折ピークの強度に対する上記無機窒化物粒子の（００２）面の回折ピークの強度の比が、１８以下である放熱シート前駆体。
＜２＞  上記無機窒化物粒子の平均アスペクト比が、５以上である＜１＞に記載の放熱シート前駆体。
＜３＞  上記無機窒化物粒子の平均粒子径が、１０μｍ以上である＜１＞又は＜２＞に記載の放熱シート前駆体。
＜４＞  加圧前の厚さＴ１及び加圧後の厚さＴ２が、０．５５≦Ｔ２／Ｔ１≦０．７０の関係を満たす＜１＞〜＜３＞のいずれか１つに記載の放熱シート前駆体。
＜５＞  加圧前の密度Ｄ１及び加圧後の密度Ｄ２が、１．４０≦Ｄ２／Ｄ１≦１．９０の関係を満たす＜１＞〜＜４＞のいずれか１つに記載の放熱シート前駆体。
＜６＞  上記無機窒化物粒子が、窒化ホウ素粒子である＜１＞〜＜５＞のいずれか１つに記載の放熱シート前駆体。
＜７＞  上記樹脂バインダーが、エポキシ樹脂である＜１＞〜＜６＞のいずれか１つに記載の放熱シート前駆体。
＜８＞  上記樹脂バインダーの含有量が、放熱シート前駆体の全質量に対して、２０質量％〜５０質量％である＜１＞〜＜７＞のいずれか１つに記載の放熱シート前駆体。
＜９＞  ＜１＞〜＜８＞のいずれか１つに記載の放熱シート前駆体を加圧する工程を有する放熱シートの製造方法。
【発明の効果】
【００１１】
本開示の一態様によれば、空隙が少なく、優れた熱伝導性を有する放熱シートを形成できる放熱シート前駆体が提供される。
本開示の他の一態様によれば、空隙が少なく、優れた熱伝導性を有する放熱シートを形成できる放熱シートの製造方法が提供される。
【発明を実施するための形態】
【００１２】
以下、本開示の実施形態について詳細に説明する。なお、本開示は、以下の実施形態に何ら制限されず、本開示の目的の範囲内において、適宜変更を加えて実施することができる。
【００１３】
本開示において、「〜」を用いて表される数値範囲は、「〜」の前後に記載される数値を下限値及び上限値として含む範囲を意味する。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、組成物中の各成分の量は、組成物中に各成分に該当する物質が複数存在する場合、特に断らない限り、組成物中に存在する複数の物質の合計量を意味する。
本開示において、２以上の好ましい態様の組み合わせは、より好ましい態様である。
本開示において、「工程」との用語には、独立した工程だけでなく、他の工程と明確に区別できない場合であっても工程の所期の目的が達成されれば、本用語に含まれる。
本開示において、「質量％」と「重量％」とは同義であり、「質量部」と「重量部」とは同義である。
本開示において、「全固形分質量」とは、溶媒を除いた成分の全質量を意味する。
【００１４】
＜放熱シート前駆体＞
本開示に係る放熱シート前駆体は、樹脂バインダーと、無機窒化物粒子と、を含有し、上記無機窒化物粒子の含有量が、放熱シート前駆体の全質量に対して、５０質量％〜８０質量％であり、空隙率が、３０％〜４５％であり、Ｘ線回折法によって測定される、上記無機窒化物粒子の（１００）面の回折ピークの強度に対する上記無機窒化物粒子の（００２）面の回折ピークの強度の比が、１８以下である。
【００１５】
本開示において、「放熱シート前駆体」とは、加圧加工により放熱シートを形成する物を意味する。換言すると、放熱シート前駆体とは、加圧加工により放熱シートが形成される前の段階の物を指す。
【００１６】
本開示に係る放熱シート前駆体によれば、空隙が少なく、優れた熱伝導性を有する放熱シートが形成される。本開示に係る放熱シート前駆体が、上記効果を奏する理由は明らかではないが、以下のように推察される。
本開示に係る放熱シート前駆体は、樹脂バインダーと、無機窒化物粒子と、を含有し、上記無機窒化物粒子の含有量が、放熱シート前駆体の全質量に対して、５０質量％〜８０質量％であり、空隙率が、３０％〜４５％であり、Ｘ線回折法によって測定される、上記無機窒化物粒子の（１００）面の回折ピークの強度に対する上記無機窒化物粒子の（００２）面の回折ピークの強度の比が、１８以下であることで、加圧加工によって、樹脂バインダーとの親和性が低い無機窒化物粒子を用いた場合に形成されやすい空隙の低減効果が大きくなるため、空隙が少なく、優れた熱伝導性を有する放熱シートが形成される。
【００１７】
本開示に係る放熱シート前駆体は、上述のとおり、放熱シートを形成するための前段階の材料として利用できる。このため、上記放熱シート前駆体の熱伝導率は、通常の放熱シートよりも低い傾向にある。本開示に係る放熱シート前駆体の熱伝導率の一例は、６Ｗｍ−１Ｋ−１未満である。本開示に係る放熱シート前駆体の熱伝導率は、後述する熱伝導率の測定方法と同様の方法により測定する。
【００１８】
以下、本開示に係る放熱シート前駆体の各構成要素について説明する。
【００１９】
［樹脂バインダー］
本開示に係る放熱シート前駆体は、樹脂バインダーを含有する。
【００２０】
樹脂バインダーとしては、制限されず、公知の樹脂バインダーを利用できる。樹脂バインダーとしては、例えば、エポキシ樹脂、フェノール樹脂、ポリイミド樹脂、クレゾール樹脂、メラミン樹脂、不飽和ポリエステル樹脂、イソシアネート樹脂、ポリウレタン樹脂、ポリブチレンテレフタレート樹脂、ポリエチレンテレフタレート樹脂、ポリフェニレンサルファイド樹脂、フッ素樹脂、及びポリフェニレンオキサイド樹脂が挙げられる。
【００２１】
上記の中でも、樹脂バインダーは、熱膨張率が小さく、また、耐熱性及び接着性に優れるという観点から、エポキシ樹脂であることが好ましい。
【００２２】
エポキシ樹脂としては、制限されず、公知のエポキシ樹脂を利用できる。エポキシ樹脂としては、例えば、二官能エポキシ樹脂、及びノボラック型エポキシ樹脂が挙げられる。
【００２３】
二官能エポキシ樹脂としては、例えば、ビスフェノールＡ型エポキシ樹脂、ビスフェノールＦ型エポキシ樹脂、及びビスフェノールＳ型エポキシ樹脂が挙げられる。
【００２４】
ノボラック型エポキシ樹脂としては、例えば、フェノールノボラック型エポキシ樹脂、及びクレゾールノボラック型エポキシ樹脂が挙げられる。
【００２５】
また、樹脂バインダーは、耐熱性等の機能を付加しやすいという観点から、重合性モノマーの硬化物であることも好ましい。ここで、重合性モノマーは、熱又は光によって硬化する化合物である。
【００２６】
重合性モノマーとしては、公知の重合性モノマーを利用できる。重合性モノマーとしては、例えば、特許第４１１８６９１号の段落００２８に記載されたエポキシ樹脂モノマー及びアクリル樹脂モノマー、特開２００８−１３７５９号公報の段落０００６〜段落００１１に記載されたエポキシ化合物、及び特開２０１３−２２７４５１号公報の段落００３２〜段落０１００に記載されたエポキシ樹脂モノマーが挙げられる。
【００２７】
重合性モノマーは、重合性基を有することが好ましい。重合性モノマーにおける重合性基としては、アクリロイル基、メタクリロイル基、オキシラニル基、及びビニル基からなる群より選択される少なくとも１種の重合性基が好ましい。
【００２８】
重合性モノマーは、１種単独の重合性基を有していてもよく、２種以上の重合性基を有していてもよい。また、重合性モノマーにおける重合性基の数は、１つであってもよく、２つ以上であってもよい。重合性モノマーにおける重合性基の数は、硬化物の耐熱性が優れる観点から、２つ以上であることが好ましく、３つ以上であることがより好ましい。重合性モノマーにおける重合性基の数の上限は、制限されない。重合性モノマーにおける重合性基の数は、８つ以下である場合が多い。
【００２９】
本開示に係る放熱シート前駆体は、１種単独の樹脂バインダーを含有していてもよく、２種以上の樹脂バインダーを含有していてもよい。
【００３０】
樹脂バインダーの含有量は、熱伝導率、無機窒化物粒子の分散性、及び膜質の観点から、放熱シート前駆体の全質量に対して、１０質量％〜５０質量％であることが好ましく、２０質量％〜５０質量％であることがより好ましく、２０質量％〜４０質量％であることが特に好ましい。
【００３１】
［無機窒化物粒子］
本開示に係る放熱シート前駆体は、無機窒化物粒子を含有する。放熱シート前駆体が無機窒化物粒子を含有することで、熱伝導性が向上する。このため、得られる放熱シートの放熱性が向上する。
【００３２】
無機窒化物粒子を構成する無機窒化物としては、例えば、窒化ホウ素（ＢＮ）、窒化炭素（Ｃ３Ｎ４）、窒化ケイ素（Ｓｉ３Ｎ４）、窒化ガリウム（ＧａＮ）、窒化インジウム（ＩｎＮ）、窒化アルミニウム（ＡｌＮ）、窒化クロム（Ｃｒ２Ｎ）、窒化銅（Ｃｕ３Ｎ）、窒化鉄（Ｆｅ４Ｎ、又はＦｅ３Ｎ）、窒化ランタン（ＬａＮ）、窒化リチウム（Ｌｉ３Ｎ）、窒化マグネシウム（Ｍｇ３Ｎ２）、窒化モリブデン（Ｍｏ２Ｎ）、窒化ニオブ（ＮｂＮ）、窒化タンタル（ＴａＮ）、窒化チタン（ＴｉＮ）、窒化タングステン（Ｗ２Ｎ、ＷＮ２、又はＷＮ）、窒化イットリウム（ＹＮ）、及び窒化ジルコニウム（ＺｒＮ）が挙げられる。
【００３３】
無機窒化物粒子は、放熱シートの熱伝導性の観点から、ホウ素原子、アルミニウム原子、及びケイ素原子からなる群より選択される少なくとも１種の原子を含む無機窒化物粒子であることが好ましく、ホウ素原子、及びアルミニウム原子からなる群より選択される少なくとも１種の原子を含む無機窒化物粒子であることがより好ましく、ホウ素原子を含む無機窒化物粒子であることが特に好ましい。
【００３４】
無機窒化物粒子は、放熱シートの熱伝導性の観点から、窒化ホウ素粒子、窒化アルミニウム粒子、及び窒化ケイ素粒子からなる群より選択される少なくとも１種の無機窒化物粒子であることが好ましく、窒化ホウ素粒子、及び窒化アルミニウム粒子からなる群より選択される少なくとも１種の無機窒化物粒子であることがより好ましく、窒化ホウ素粒子であることが特に好ましい。
【００３５】
無機窒化物粒子としては、市販品を用いてもよい。無機窒化物粒子は、例えば、水島合金鉄株式会社製の「ＨＰ−４０ ＭＦ１００」（窒化ホウ素粒子）として入手可能である。
【００３６】
（配向度）
Ｘ線回折法によって測定される、無機窒化物粒子の（１００）面の回折ピークの強度に対する無機窒化物粒子の（００２）面の回折ピークの強度の比（［無機窒化物粒子の（００２）面の回折ピークの強度］／［無機窒化物粒子の（１００）面の回折ピークの強度］）は、１８以下である。以下、無機窒化物粒子の（１００）面の回折ピークの強度に対する無機窒化物粒子の（００２）面の回折ピークの強度の比を「無機窒化物粒子の配向度」と称することがある。無機窒化物粒子の配向度が１８以下であることで、放熱シートの熱伝導性が向上する。
【００３７】
無機窒化物粒子の配向度は、放熱シートの熱伝導性の観点から、小さいほど好ましい。無機窒化物粒子の配向度は、１７以下であることが好ましく、１５以下であることがより好ましく、１４以下であることが特に好ましい。
【００３８】
無機窒化物粒子の配向度の下限は、制限されない。無機窒化物粒子の配向度は、例えば、０．１以上の範囲で適宜設定できる。
【００３９】
無機窒化物粒子の配向度は、Ｘ線回折法により測定する。具体的には、放熱シート前駆体に対してＣｕＫα線（特性Ｘ線）を照射することにより得られるＸ線回折パターンに基づいて、無機窒化物粒子の（１００）面の回折ピークの強度に対する無機窒化物粒子の（００２）面の回折ピークの強度の比を求める。Ｘ線回折法に用いる装置としては、公知のＸ線回折装置（例えば、ＸＲＤ−６１００、株式会社島津製作所製）を利用できる。また、Ｘ線回折法において、管電圧は３０ｋＶであり、管電流は１５ｍＡである。
【００４０】
無機窒化物粒子の配向度を調節する方法としては、制限されず、公知の方法を利用できる。例えば、アスペクト比が大きな無機窒化物粒子を使用することにより、無機窒化物粒子の配向度を小さくできる。また、無機窒化物粒子の平均粒子径を適宜調節する方法、及び後述する樹脂組成物に含まれ得る溶媒の種類を適宜選択する方法も挙げられる。
【００４１】
（アスペクト比）
無機窒化物粒子の平均アスペクト比は、３以上であることが好ましく、５以上であることがより好ましく、８以上であることが特に好ましい。無機窒化物粒子の平均アスペクト比が５以上であることで、放熱シートの熱伝導性を向上できる。
【００４２】
無機窒化物粒子の平均アスペクト比の上限は、制限されない。無機窒化物粒子の平均アスペクト比は、後述する樹脂組成物における粒子分散性の観点から、２０以下であることが好ましく、１５以下であることがより好ましい。
【００４３】
無機窒化物粒子の平均アスペクト比は、以下の方法によって測定する。
（１）収束イオンビーム（ＦＩＢ）を照射することにより、放熱シート前駆体を切断する。
（２）走査型電子顕微鏡（ＳＥＭ）を用いて、上記放熱シート前駆体の断面を観察し、次いで、無作為に選択した１００個の無機窒化物粒子の画像を得る。
（３）上記各無機窒化物粒子の長径及び短径をそれぞれ測定する。本開示において、「無機窒化物粒子の長径」とは、無機窒化物粒子の輪郭線上の任意の２点間を結ぶ線分のうち、最も長い線分の長さをいう。例えば、上記画像において無機窒化物粒子が真円である場合、無機窒化物粒子の長径とは、無機窒化物粒子の直径をいう。また、本開示において、「無機窒化物粒子の短径」とは、長径を規定する線分に直交し、かつ、無機窒化物粒子の輪郭線上の任意の２点間を結ぶ線分のうち、最も長い線分の長さをいう。
（４）上記各無機窒化物粒子の短径に対する長径の比（長径／短径）を求める。
（５）得られた値の算術平均値を、無機窒化物粒子の平均アスペクト比とする。
【００４４】
（平均粒子径）
無機窒化物粒子の平均粒子径は、１０μｍ以上であることが好ましく、２０μｍ以上であることがより好ましく、３０μｍ以上であることが特に好ましい。無機窒化物粒子の平均粒子径が１０μｍ以上であることで、放熱シートの熱伝導性をさらに向上できる。
【００４５】
無機窒化物粒子の平均粒子径は、２００μｍ以下であることが好ましく、１５０μｍ以下であることがより好ましい。無機窒化物粒子の平均粒子径が１００μｍ以下であることで、表面凹凸を小さくすることができ、結果的に放熱性が大きくなる。
【００４６】
無機窒化物粒子の平均粒子径は、以下の方法により測定する。
（１）収束イオンビーム（ＦＩＢ）を照射することにより、放熱シート前駆体を切断する。
（２）走査型電子顕微鏡（ＳＥＭ）を用いて、上記放熱シート前駆体の断面を観察し、次いで、無作為に選択した１００個の無機窒化物粒子の画像を得る。
（３）上記各無機窒化物粒子の長径を測定する。
（４）上記各無機窒化物粒子の長径に基づく個数基準の粒子径分布において、個数基準累積が５０％となるときの粒子径（Ｄ５０）を、無機窒化物粒子の平均粒子径とする。
【００４７】
本開示に係る放熱シート前駆体は、１種単独の無機窒化物粒子を含有していてもよく、２種以上の無機窒化物粒子を含有していてもよい。
【００４８】
無機窒化物粒子の含有量は、放熱シート前駆体の全質量に対して、５０質量％〜８０質量％である。無機窒化物粒子の含有量が５０質量％〜８０質量％であることで、空隙が少なく、優れた熱伝導性を有する放熱シートが形成される。また、無機窒化物粒子の含有量が８０質量％以下であることで、放熱シートの膜質も向上できる。無機窒化物粒子の含有量は、放熱シートの熱伝導性の観点から、放熱シート前駆体の全質量に対して、６０質量％〜８０質量％であることが好ましい。
【００４９】
無機窒化物粒子の含有量は、放熱シートの熱伝導性の観点から、樹脂バインダー１００質量部に対して、２００質量部〜４００質量部であることが好ましく、２５０質量部〜３５０質量部であることがより好ましい。
【００５０】
［空隙率］
本開示に係る放熱シート前駆体の空隙率は、３０％〜４５％である。放熱シート前駆体の空隙率が３０％〜４５％であることで、加圧加工によって放熱シートに含まれる空隙を低減できる。本開示に係る放熱シート前駆体の空隙率は、３５％〜４５％であることが好ましく、４０％〜４５％であることがより好ましい。放熱シート前駆体の空隙率が上記範囲内であることで、放熱シートに含まれる空隙をさらに低減できる。この結果、放熱シートの熱伝導率も向上できる。
【００５１】
放熱シート前駆体の空隙率は、以下の方法により測定する。
（１）収束イオンビーム（ＦＩＢ）を照射することにより、放熱シート前駆体を切断する。
（２）走査型電子顕微鏡（ＳＥＭ）を用いて、上記放熱シート前駆体の断面の画像を得る。具体的に、上記放熱シート前駆体の断面のうち、任意に選択した５視野の画像を得る。各画像の視野範囲は、空隙を意図的に除外することなく、断面の面積及び空隙の面積を適切に算出できるように調節する。具体的に、各画像の視野範囲は、２０，０００μｍ２〜２００，０００μｍ２の範囲内で設定することが好ましい。
（３）上記各画像から、断面の面積に対する空隙の面積の割合（空隙の面積／断面の面積）を求める。
（４）得られた値の算術平均値（百分率）を、放熱シート前駆体の空隙率とする。
【００５２】
放熱シート前駆体の空隙率を調節する方法としては、例えば、無機窒化物粒子の含有量を適宜調整する方法、及び後述する樹脂組成物に含まれ得る溶媒の種類を適宜選択する方法が挙げられる。
【００５３】
［形状］
本開示に係る放熱シート前駆体の形状は、制限されない。本開示に係る放熱シート前駆体の形状は、加工性の観点から、シート状であることが好ましい。
【００５４】
［厚さ］
本開示に係る放熱シート前駆体の厚さは、制限されず、例えば、用途に応じて適宜設定すればよい。本開示に係る放熱シート前駆体の厚さは、放熱性、及び絶縁性の観点から、５０μｍ〜４００μｍであることが好ましく、１００μｍ〜２５０μｍであることがより好ましい。本開示に係る放熱シート前駆体の厚さは、後述する加圧前の厚さＴ１の測定方法と同様の方法により測定する。
【００５５】
［厚みの変化率］
本開示に係る放熱シート前駆体においては、加圧前の厚さＴ１及び加圧後の厚さＴ２が、０．５０≦Ｔ２／Ｔ１≦０．７０の関係を満たすことが好ましく、０．５５≦Ｔ２／Ｔ１≦０．７０の関係を満たすことがより好ましく、０．５８≦Ｔ２／Ｔ１≦０．６８の関係を満たすことが特に好ましい。本開示に係る放熱シート前駆体は、加圧前の厚さＴ１及び加圧後の厚さＴ２が上記関係を満たすことで、得られる放熱シートに含まれる空隙をさらに低減できる。この結果、放熱シートの熱伝導率も向上できる。
【００５６】
加圧前の厚さＴ１は、以下の方法により測定する。
（１）収束イオンビーム（ＦＩＢ）を照射することにより、放熱シート前駆体を切断する。
（２）走査型電子顕微鏡（ＳＥＭ）を用いて、放熱シート前駆体の断面の画像を得る。
（３）上記画像から、放熱シート前駆体の厚さを３か所測定する。
（４）得られた値の算術平均値を、加圧前の厚さＴ１とする。
【００５７】
加圧後の厚さＴ２は、以下の方法により測定する。
（１）温度：２５℃、線圧：１００ｋＮ／ｍ、及び搬送速度：５ｍ／分の条件で、放熱シート前駆体をカレンダー加工する。カレンダー加工において使用するロールとしては、金属製のロールと、樹脂製のロールと、を有する一対のロールを用いる。
（２）上記加圧前の厚さＴ１の測定方法に従って、加圧された放熱シート前駆体の厚さを３か所測定する。
（３）得られた値の算術平均値を、加圧後の厚さＴ２とする。
【００５８】
［密度の変化率］
本開示に係る放熱シート前駆体において、加圧前の密度Ｄ１及び加圧後の密度Ｄ２は、１．４０≦Ｄ２／Ｄ１≦１．９０の関係を満たすことが好ましく、１．４５≦Ｄ２／Ｄ１≦１．８５の関係を満たすことがより好ましく、１．４５≦Ｄ２／Ｄ１≦１．８０の関係を満たすことが特に好ましい。本開示に係る放熱シート前駆体は、加圧前の密度Ｄ１及び加圧後の密度Ｄ２が上記関係を満たすことで、加圧加工により空隙を低減できるため、得られる放熱シートに含まれる空隙をさらに低減できる。この結果、放熱シートの熱伝導率も向上できる。
【００５９】
加圧前の密度Ｄ１は、アルキメデス法により測定する。
【００６０】
加圧後の密度Ｄ２は、以下の方法により測定する。
温度：２５℃、線圧：１００ｋＮ／ｍ、及び搬送速度：５ｍ／分の条件で、放熱シート前駆体をカレンダー加工する。カレンダー加工後の放熱シート前駆体の密度をアルキメデス法により測定する。得られた値を、加圧後の密度Ｄ２とする。
【００６１】
［放熱シート前駆体の製造方法］
本開示に係る放熱シート前駆体の製造方法としては、例えば、上記樹脂バインダーと、上記無機窒化物粒子と、を含有する樹脂組成物を用いる方法が挙げられる。本開示に係る放熱シート前駆体の製造方法は、基材上に、上記樹脂バインダーと、上記無機窒化物粒子と、を含有する樹脂組成物を塗布する工程と、上記基材上に塗布された上記樹脂組成物を硬化させる工程と、を含むことが好ましい。
【００６２】
（樹脂組成物）
樹脂組成物は、上記樹脂バインダーと、上記無機窒化物粒子と、を含有する。
【００６３】
樹脂組成物中の樹脂バインダーの含有量は、樹脂組成物中の全固形分質量に対して、１０質量％〜５０質量％であることが好ましく、２０質量％〜５０質量％であることがより好ましく、２０質量％〜４０質量％であることが特に好ましい。
【００６４】
樹脂組成物中の無機窒化物粒子の含有量は、樹脂組成物中の全固形分質量に対して、５０質量％〜８０質量％であることが好ましく、６０質量％〜８０質量％であることがより好ましい。
【００６５】
樹脂組成物は、上記樹脂バインダー、及び上記無機窒化物粒子に加えて、他の成分を含有していてもよい。他の成分としては、例えば、硬化剤、硬化促進剤、重合開始剤、及び溶媒が挙げられる。
【００６６】
−硬化剤−
硬化剤としては、制限されず、公知の硬化剤を利用できる。硬化剤としては、ヒドロキシ基、アミノ基、チオール基、イソシアネート基、カルボキシ基、アクリロイル基、メタクリロイル基、及び無水カルボン酸基からなる群より選ばれる少なくとも１種の官能基を有する化合物であることが好ましく、ヒドロキシ基、アクリロイル基、メタクリロイル基、アミノ基、及びチオール基からなる群より選ばれる少なくとも１種の官能基を有する化合物であることがより好ましい。
【００６７】
硬化剤は、上記官能基を２つ以上有する化合物であることが好ましく、上記官能基を２つ又は３つ有する化合物であることがより好ましい。
【００６８】
具体的な硬化剤としては、例えば、アミン系硬化剤、フェノール系硬化剤、グアニジン系硬化剤、イミダゾール系硬化剤、ナフトール系硬化剤、アクリル系硬化剤、酸無水物系硬化剤、活性エステル系硬化剤、ベンゾオキサジン系硬化剤、及びシアネートエステル系硬化剤が挙げられる。上記の中でも、硬化剤は、イミダゾール系硬化剤、アクリル系硬化剤、フェノール系硬化剤、又はアミン系硬化剤であることが好ましい。
【００６９】
樹脂組成物は、１種単独の硬化剤を含有していてもよく、２種以上の硬化剤を含有していてもよい。
【００７０】
樹脂組成物が硬化剤を含有する場合、硬化剤の含有量は、樹脂組成物の全固形分質量に対して、１質量％〜５０質量％であることが好ましく、１質量％〜３０質量％であることがより好ましい。
【００７１】
−硬化促進剤−
硬化促進剤としては、制限されず、公知の硬化促進剤を利用できる。硬化促進剤としては、例えば、トリフェニルホスフィン、２−エチル−４−メチルイミダゾール、三フッ化ホウ素アミン錯体、及び１−ベンジル−２−メチルイミダゾールが挙げられる。
【００７２】
樹脂組成物は、１種単独の硬化促進剤を含有していてもよく、２種以上の硬化促進剤を含有していてもよい。
【００７３】
樹脂組成物が硬化促進剤を含有する場合、硬化促進剤の含有量は、樹脂組成物の全固形分質量に対して、０．１質量％〜２０質量％であることが好ましい。
【００７４】
−重合開始剤−
樹脂組成物が重合性モノマーを含有する場合、樹脂組成物は、重合開始剤を含有することが好ましい。樹脂組成物が重合性モノマー及び重合開始剤を含有することで、重合性モノマーの硬化反応を効率よく進行させることができる。
【００７５】
重合開始剤としては、制限されず、公知の重合開始剤を利用できる。重合性モノマーが、アクリロイル基、又はメタクリロイル基を有する場合、重合開始剤としては、特開２０１０−１２５７８２号公報の段落００６２に記載された重合開始剤、又は特開２０１５−０５２７１０号公報の段落００５４に記載された重合開始剤であることが好ましい。
【００７６】
樹脂組成物は、１種単独の重合開始剤を含有していてもよく、２種以上の重合開始剤を含有していてもよい。
【００７７】
樹脂組成物が重合開始剤を含有する場合、重合開始剤の含有量は、樹脂組成物中の全固形分質量に対して、０．１質量％〜５０質量％であることが好ましい。
【００７８】
−溶媒−
溶媒としては、制限されず、公知の溶媒を利用できる。溶媒は、有機溶媒であることが好ましい。有機溶媒としては、例えば、酢酸エチル、メチルエチルケトン、ジクロロメタン、及びテトラヒドロフランが挙げられる。
【００７９】
樹脂組成物は、１種単独の溶媒を含有していてもよく、２種以上の溶媒を含有していてもよい。
【００８０】
溶媒の含有量は、制限されず、例えば、樹脂組成物に含まれる各成分の組成、及び塗布方法に応じて適宜設定すればよい。溶媒の含有量は、樹脂組成物の全質量に対して、３０質量％〜８０質量％であることが好ましく、５０質量％〜７０質量％であることがより好ましい。
【００８１】
−樹脂組成物の製造方法−
樹脂組成物の製造方法としては、例えば、上記各成分を混合する方法が挙げられる。例えば、溶媒、樹脂バインダー、及び無機窒化物粒子を混合することによって樹脂組成物を得ることができる。混合方法としては、制限されず、公知の方法を利用できる。
【００８２】
（基材）
基材としては、例えば、金属基板、及び剥離ライナーが挙げられる。
【００８３】
金属基板としては、例えば、鉄基板、銅基板、ステンレス基板、アルミニウム基板、マグネシウム含有合金基板、及びアルミニウム含有合金基板が挙げられる。上記の中でも、金属基板は、銅基板であることが好ましい。
【００８４】
剥離ライナーとしては、例えば、紙（例えば、クラフト紙、グラシン紙、及び上質紙）、樹脂フィルム（例えば、ポリオレフィン、及びポリエステル）、及び紙と樹脂フィルムとを積層したラミネート紙が挙げられる。ポリオレフィンとしては、例えば、ポリエチレン、及びポリプロピレンが挙げられる。ポリエステルとしては、例えば、ポリエチレンテレフタレート（ＰＥＴ）が挙げられる。
【００８５】
剥離ライナーとして使用される紙は、剥離処理が施された紙であってもよい。剥離処理が施された紙は、例えば、目止め処理が施された紙の片面又は両面に剥離処理をさらに施すことによって形成できる。目止め処理は、例えば、クレイ、又はポリビニルアルコールを用いて行うことができる。剥離処理は、例えば、シリコーン系樹脂を用いて行うことができる。
【００８６】
基材の厚さは、制限されず、例えば、１０μｍ〜３００μｍの範囲で適宜設定すればよい。
【００８７】
（塗布方法）
塗布方法としては、制限されず、公知の方法を利用できる。塗布方法としては、例えば、ロールコーティング法、グラビア印刷法、スピンコート法、ワイヤーバーコーティング法、押し出しコーティング法、ダイレクトグラビアコーティング法、リバースグラビアコーティング法、ダイコーティング法、スプレー法、コンマコーティング法、ブレード法、及びインクジェット法が挙げられる。
【００８８】
基材上に塗布された樹脂組成物は、必要に応じて乾燥してもよい。乾燥方法としては、例えば、基材上に塗布された樹脂組成物に対して、４０℃〜１４０℃の温風を１分間〜３０分間付与する方法が挙げられる。
【００８９】
（硬化方法）
硬化方法としては、制限されず、公知の方法を利用できる。例えば、硬化方法は、樹脂組成物の組成に応じて適宜選択すればよい。
【００９０】
硬化方法としては、熱硬化反応、又は光硬化反応が好ましく、熱硬化反応が好ましい。
【００９１】
熱硬化反応における加熱温度は、制限されず、例えば、５０℃〜２００℃の範囲で適宜設定すればよい。
【００９２】
熱硬化反応における加熱時間は、制限されず、例えば、加熱温度に応じて適宜設定すればよい。
【００９３】
また、硬化反応は、半硬化反応であってもよい。つまり、得られる硬化物が、いわゆるＢステージ状態（半硬化状態）であってもよい。
【００９４】
本開示に係る放熱シート前駆体の製造方法においては、必要に応じて、硬化反応を複数回にわたって実施してもよい。硬化反応を複数回にわたって実施する場合、各硬化反応の条件は、互いに同一であってもよく、異なっていてもよい。
【００９５】
＜放熱シートの製造方法＞
本開示に係る放熱シートの製造方法は、上記放熱シート前駆体を用いる方法であれば制限されないが、上記放熱シート前駆体を加圧する工程（以下、「加圧工程］と称する。）を有することが好ましい。
【００９６】
放熱シート前駆体の表面に上述した基材が配置されている場合、放熱シート前駆体から基材を剥離した後、放熱シート前駆体を加圧してもよく、又は放熱シート前駆体から基材を剥離せずに、放熱シート前駆体を基材と共に加圧してもよい。加圧工程においては、加工の容易性の観点から、放熱シート前駆体から基材を剥離した後、放熱シート前駆体を加圧することが好ましい。
【００９７】
加圧方法としては、放熱シート前駆体を加圧できる方法（すなわち、放熱シート前駆体に含まれる空隙の割合を減少できる方法）であれば制限されず、公知の方法を利用できる。加圧方法としては、例えば、プレス加工、及びカレンダー加工が挙げられる。上記の中でも、加圧方法は、生産性、及び空隙率の減少性の観点から、カレンダー加工であることが好ましい。
【００９８】
加圧工程における圧力は、制限されず、例えば、加圧方法、放熱シート前駆体の組成、及び放熱シート前駆体の空隙率に応じて適宜設定すればよい。例えば、加圧方法がカレンダー加工である場合、圧力（線圧）は、５０Ｎ／ｍ〜２００Ｎ／ｍであることが好ましく、１００Ｎ／ｍ〜１５０Ｎ／ｍであることがより好ましい。
【００９９】
加圧工程における温度は、制限されず、例えば、加圧方法、放熱シート前駆体の組成、及び放熱シート前駆体の空隙率に応じて適宜設定すればよい。温度は、２０℃〜１５０℃であることが好ましく、２５℃〜１２０℃であることがより好ましい。
【０１００】
加圧方法がカレンダー加工である場合、放熱シート前駆体の搬送速度は、制限されず、例えば、１ｍ／分〜１００ｍ／分の範囲で適宜設定すればよい。
【０１０１】
本開示に係る放熱シート前駆体を用いて得られる放熱シートは、空隙が少ないため、熱伝導率にも優れる。よって、本開示に係る放熱シート前駆体を用いて得られる放熱シートは、種々の発熱体に接触させることで、発熱体において発生した熱を効率的に放熱できる。例えば、電子機器を構成する種々の部品に上記放熱シートを接触させることで、上記部品において発生した熱を効率的に放熱できる。上記部品としては、例えば、パワーデバイス、及びＣＰＵが挙げられる。また、本開示に係る放熱シート前駆体を用いて得られる放熱シートは、パワーデバイス等の発熱体と、ヒートシンク等の放熱体と、の間に配置して使用されてもよい。
【実施例】
【０１０２】
以下、実施例により本開示を詳細に説明するが、本開示はこれらに制限されるものではない。なお、特に断りのない限り、「部」、「％」は質量基準である。【０１０３】
＜実施例１＞
［樹脂組成物Ａの調製］
下記成分を混練することによって、樹脂組成物Ａを調製した。【０１０４】
（成分）
・モノマーＡ１（下記構造を有する化合物：エポキシ樹脂の原材料、ＱＥ−２４０５、コンビブロックス社製）：１７質量部【０１０５】
【化１】
2020194867.tif 000002
【０１０６】
・モノマーＢ（下記構造を有する化合物：エポキシ樹脂の原材料、ＹＸ４０００、三菱ケミカル株式会社製）：３４質量部【０１０７】
【化２】
2020194867.tif 000003
【０１０８】
・メチルエチルケトン：６５質量部
・ＴＰＰ（トリフェニルホスフィン：硬化促進剤）：０．５質量部
・窒化ホウ素粒子（無機窒化物粒子、ＨＰ−４０ ＭＦ１００、水島合金鉄株式会社製）：５１質量部【０１０９】
［放熱シート前駆体の作製］
アプリケーターを用いて、ポリエステルフィルム（ＮＰ−１００Ａ、厚さ１００μｍ、パナック株式会社製）の離型面上に、上記樹脂組成物Ａを乾燥後の厚さが２５０μｍになるように塗布し、次いで、１３０℃の温風で５分間乾燥させることによって塗膜を形成した。１８０℃、１時間の条件で上記塗膜を硬化させることにより、ポリエステルフィルム付き放熱シート前駆体を作製した。【０１１０】
［放熱シートの作製］
上記ポリエステルフィルム付き放熱シート前駆体からポリエステルフィルムを剥離した。次に、放熱シート前駆体に対して以下の条件でカレンダー加工を施すことにより、放熱シートを作製した。カレンダー加工においては、ゴム製のロールと、ＳＵＳ（ステンレス鋼）製のロールと、を有する一対のロールを用いた。【０１１１】
（カレンダー加工の条件）
・線圧：１００Ｎ／ｍ
・温度：８０℃
・搬送速度：５ｍ／分【０１１２】
＜実施例２＞
実施例１において、樹脂組成物Ａ中の固形分に対する窒化ホウ素粒子の含有量を６５質量％に変更したこと以外は、実施例１と同様の方法により放熱シートを作製した。【０１１３】
＜実施例３＞
実施例１において、樹脂組成物Ａ中の固形分に対する窒化ホウ素粒子の含有量を８０質量％に変更したこと以外は、実施例１と同様の方法により放熱シートを作製した。【０１１４】
＜実施例４＞
実施例２において、使用する溶媒（メチルエチルケトン）をシクロヘキサノンに変更したこと以外は、実施例１と同様の方法により放熱シートを作製した。【０１１５】
＜実施例５＞
実施例２において、使用する窒化ホウ素粒子の平均粒子径（Ｄ５０）を分級操作によって表１に記載された値に変更したこと以外は、実施例１と同様の方法により放熱シートを作製した。【０１１６】
＜実施例６＞
実施例２において、使用する窒化ホウ素粒子の平均粒子径（Ｄ５０）を分級操作によって表１に記載された値に変更したこと以外は、実施例１と同様の方法により放熱シートを作製した。【０１１７】
＜実施例７＞
実施例１において、使用するモノマーＡ１を下記モノマーＡ２に変更したこと以外は、実施例１と同様の方法により放熱シートを作製した。【０１１８】
モノマーＡ２の構造を以下に示す。【０１１９】
【化３】
2020194867.tif 000004
【０１２０】
＜実施例８＞
実施例１において、使用する窒化ホウ素粒子を、窒化ホウ素粒子（ＳＧＰＳ、デンカ株式会社製）に変更したこと以外は、実施例１と同様の方法により放熱シートを作製した。【０１２１】
＜比較例１＞
実施例１において、樹脂組成物Ａ中の固形分に対する窒化ホウ素粒子の含有量を４７質量％に変更したこと以外は、実施例１と同様の方法により放熱シートを作製した。【０１２２】
＜比較例２＞
実施例１において、樹脂組成物Ａ中の固形分に対する窒化ホウ素粒子の含有量を８２質量％に変更したこと以外は、実施例１と同様の方法により放熱シートを作製した。【０１２３】
＜比較例３＞
実施例１において、樹脂組成物Ａ中の固形分に対する窒化ホウ素粒子の含有量を６５質量％に変更したこと、及びメチルエチルケトンの質量部を１３０質量部に変更したこと以外は、実施例１と同様の方法により放熱シートを作製した。【０１２４】
＜評価＞
上記各放熱シートの空隙率、膜質、及び熱伝導性を以下の方法により評価した。【０１２５】
［空隙率（加工後）］
以下の（１）〜（４）に記載された手順に従って各放熱シートの空隙率を測定した。評価結果を下記表１に示す。
（１）収束イオンビーム（ＦＩＢ）を照射することにより、放熱シートを切断した。
（２）走査型電子顕微鏡（ＳＥＭ）を用いて、上記放熱シートの断面の画像を得た。具体的に、上記放熱シートの断面のうち、無作為に選択した５視野の画像を得た。２０，０００μｍ２〜２００，０００μｍ２の範囲内で断面の面積及び空隙の面積を適切に算出できるように調節した。
（３）上記各画像から、断面の面積に対する空隙の面積の割合（空隙の面積／断面の面積）を求めた。
（４）得られた値を算術平均し、次いで、百分率に換算することによって、放熱シートの空隙率を求めた。【０１２６】
［膜質］
以下の基準に従って、各放熱シートの膜質（脆さ）を評価した。評価結果を下記表１に示す。【０１２７】
（基準）
Ａ：放熱シートを曲げ半径５ｃｍ以下で９０度に曲げても割れない。
Ｂ：放熱シートを曲げ半径５ｃｍ以下で９０度に曲げると割れる。
Ｃ：放熱シートをわずかに曲げただけで割れてしまう。【０１２８】
［熱伝導性］
以下の方法により各放熱シートの熱伝導率を測定し、以下の基準に従って各放熱シートの熱伝導性を評価した。評価結果を下記表１に示す。【０１２９】
（熱伝導率の測定方法）
（１）ＮＥＴＺＳＣＨ社製の「ＬＦＡ４６７」を用いて、レーザーフラッシュ法で熱伝導性シートの厚み方向の熱拡散率を測定した。
（２）メトラー・トレド株式会社製の天秤「ＸＳ２０４」（「固体比重測定キット」使用）を用いて、各放熱シートの比重を測定した。
（３）セイコーインスツル株式会社製の「ＤＳＣ３２０／６２００」を用い、１０℃／分の昇温条件の下、２５℃における各放熱シートの比熱をＤＳＣ７のソフトウエアを用いて比熱を求めた。
（４）得られた熱拡散率に比重及び比熱を乗じることで、各放熱シートの熱伝導率を算出した。【０１３０】
（基準）
Ａ：１４Ｗｍ−１Ｋ−１以上
Ｂ：８Ｗｍ−１Ｋ−１以上、１４Ｗｍ−１Ｋ−１未満
Ｃ：８Ｗｍ−１Ｋ−１未満
Ｄ：測定不可【０１３１】
【表１】
2020194867.tif 000005
【０１３２】
表１において、「配向度」は、無機窒化物粒子の（１００）面の回折ピークの強度に対する無機窒化物粒子の（００２）面の回折ピークの強度の比（［無機窒化物粒子の（００２）面の回折ピークの強度］／［無機窒化物粒子の（１００）面の回折ピークの強度］）を表す。配向度は、既述の方法で測定した。【０１３３】
表１において、「Ｔ２／Ｔ１」は、加圧前の放熱シート前駆体の厚さＴ１に対する加圧後の放熱シート前駆体の厚さＴ２の比（Ｔ２／Ｔ１）を表す。Ｔ２／Ｔ１は、既述の方法で測定した。【０１３４】
表１において、「Ｄ２／Ｄ１」は、加圧前の放熱シート前駆体の密度Ｄ１に対する加圧後の放熱シート前駆体の密度Ｄ２の比（Ｄ２／Ｄ１）を表す。Ｄ２／Ｄ１は、既述の方法で測定した。【０１３５】
表１において、「空隙率（加工前）」は、カレンダー加圧前の放熱シート前駆体の空隙率を表す。空隙率（加工前）は、既述の方法で測定した。【０１３６】
表１より、実施例１〜実施例８の各放熱シート前駆体を用いて得られた各放熱シートは、比較例１〜比較例３の各放熱シート前駆体を用いて得られた各放熱シートと比較して、空隙が少なく、熱伝導性に優れることがわかった。さらに、実施例１〜実施例８の各放熱シート前駆体を用いて得られた各放熱シートは、比較例１の各放熱シート前駆体を用いて得られた各放熱シートと比較して、優れた膜質を有することがわかった。【０１３７】
２０１９年３月２７日に出願された日本国特許出願２０１９−０６１２２９号の開示は、その全体が参照により本明細書に取り込まれる。本明細書に記載された全ての文献、特許出願、及び技術規格は、個々の文献、特許出願、及び技術規格が参照により取り込まれることが具体的かつ個々に記載された場合と同程度に、本明細書に参照により取り込まれる。
【国際調査報告】
2020194867.tif 000006
2020194867.tif 000007
2020194867.tif 000008
2020194867.tif 000009